ПОКРЫТИЕ ПОВЕРХНОСТИ

1. Способ получения противомикробного покрывающего раствора, включающий стадии:
(i) смешивания хелатирующего агента с алкоксидом титана и фторуксусной кислотой; и
(ii) добавления водного раствора в смесь, сформированную на стадии (i).
2. Способ по п. 1, в котором хелатирующий агент представляет собой карбоновую кислоту.
3. Способ по п. 2, в котором карбоновую кислоту выбирают из группы, состоящей из муравьиной кислоты, пропановой кислоты, бутановой кислоты и уксусной кислоты.
4. Способ согласно п. 3, в котором карбоновая кислота представляет собой уксусную кислоту.
5. Способ по п. 4, в котором уксусная кислота представлена в форме ледяной уксусной кислоты.
6. Способ по п. 5, в котором количество используемой ледяной уксусной кислоты находится в диапазоне от 1 до 40% мас., предпочтительно в диапазоне от 1 до 20% и наиболее предпочтительно в диапазоне от 2 до 10% мас.
7. Способ согласно любому предшествующему пункту, в котором алкоксид титана выбирают из группы, состоящей из изопропоксида титана, этоксида титана, метоксида титана и бутоксида титана.
8. Способ по п. 7, в котором алкоксид титана представляет собой изопропоксид титана.
9. Способ по п. 8, в котором количество используемого изопропоксида титана находится в диапазоне от 4 до 15% мас., предпочтительно от 6 до 12% мас.
10. Способ согласно любому предшествующему пункту, в котором фторуксусная кислота представляет собой одну из монофторуксусной кислоты, дифторуксусной кислоты или трифторуксусной кислоты.
11. Способ по п. 10, в котором фторуксусная кислота представляет собой трифторуксусную кислоту.
12. Способ по п. 11, в котором количество используемой трифторуксусной кислоты находится в диапазоне от 0,1 до 20% мас., предпочтительно в диапазоне от 0,1 до 10% мас. и наиболее предпочтительно в диапазоне от 2 до 8% мас.
13. Способ согласно любому предшествующему пункту, который включает стадию добавления предшественника металла.
14. Способ по п. 13, в котором предшественник металла содержит одно из меди, серебра и цинка.
15. Способ по п. 14, в котором предшественник металла содержит сульфат или нитрат металла.
16. Способ по п. 15, в котором предшественник металла представляет собой пентагемигидрат нитрата меди (II).
17. Способ по п. 16, в котором количество используемого пентагемигидрата нитрата меди (II) находится в диапазоне от 0,03 до 3% мас., предпочтительно в диапазоне от 0,3 до 3% мас. и наиболее предпочтительно в диапазоне от 0,1 до 2,8% мас. и, в частности, в диапазоне от 0,1 до 2,8% мас.
18. Способ по п. 17, в котором пентагемигидрат нитрата меди (II) растворяют в водном растворе перед стадией добавления в смесь со стадии (i).
19. Способ согласно любому предшествующему пункту, в котором количество воды в растворе составляет по меньшей мере 30% по массе.
20. Способ согласно любому предшествующему пункту, в котором количество используемой воды находится в диапазоне от 30% мас. до 99,5% мас., предпочтительно в диапазоне от 40% мас. до 99% мас.; и наиболее предпочтительно от 50 до 95% мас.
21. Способ согласно любому предшествующему пункту, который осуществляют при температуре между 15 и 25°C.
22. Способ получения противомикробного порошка, который включает начальную стадию получения раствора в соответствии с любым предшествующим пунктам и затем отжиг раствора при температуре между 350°C и 1350°C.
23. Способ получения противомикробного покрытия, который включает стадию смешивания противомикробного порошка, полученного согласно способу по п. 17, с композицией покрытия.
24. Способ по п. 23, в котором композиция покрытия представляет собой водный раствор, и способ включает стадию фторирования раствора фторирующим агентом.
25. Способ по п. 24, в котором фторирующий агент представляет собой одно из трифторуксусной кислоты и фторида натрия.
26. Композиция противомикробного покрытия, получаемая с помощью способа согласно любому предшествующему пункту, где композиция покрытия является активируемой светом видимого диапазона.
27. Композиция противомикробного покрытия по п. 26, которая проявляет противомикробную активность под воздействием света видимого диапазона и под ослабленным светом.
28. Композиция противомикробного покрытия по п. 26 или 27, которая стабильна при температурах вплоть до 1350°C.
29. Способ нанесения покрытия на подложку, способ включает стадии:
(i) осаждение противомикробного покрывающего раствора, полученного в соответствии со способом по любому одному из пп. 1-21, или композиции противомикробного покрытия по любому одному из пп. с 26 до 28 на подложку;
(ii) сушка указанного покрытия; и
(iii) воздействие на покрытую подложку температурой выше 300°C в течение периода времени в диапазоне от 20 минут до 3 часов.
30. Способ по п. 29, в котором на покрытую подложку воздействуют температурой в диапазоне от 300°C до 1350°C, предпочтительно от 350°C до 600°C, наиболее предпочтительно от 450°C до 550°C.
31. Способ по п. 30, в котором на покрытую подложку воздействуют температурой 500°C.
32. Способ по любому одному из пп. 1-25, в котором смесь со стадии (i) хранят перед выполнением стадии (ii).
33. Способ по п. 32, в котором стадия хранения включает упаковывание смеси для транспортировки.
34. Способ по любому одному из пп. 1-33, в котором покрытие осаждают способом, выбранным из группы, состоящей из распыления, погружения, валкового, щеточного, электростатического и центрифужного нанесения.
35. Композиция противомикробного покрытия, которая содержит прозрачный золь гидролизованного титанилацетата, допированный фтором и медью.
36. Противомикробное покрытие, которое содержит прозрачное покрытие из оксида титана, допированного фтором и медью.
37. Композиция противомикробного покрытия, которая содержит допированный фтором титанилацетат.
38. Композиция противомикробного покрытия по п. 37, в которой допированный фтором титанилацетат является гидролизованным.
39. Покрытая подложка, которая содержит противомикробное покрытие, полученное согласно способу по любому одному из пп. 1-21 или способу по любому одному из пп. 23-33, или композицию противомикробного покрытия по любому одному из пп. 26-28.
40. Покрытая подложка по п. 39, в котором подложку выбирают из группы, состоящей из стекла и родственных композитных материалов, керамики, пластмассы, цемента и глины.
41. Покрытая подложка по п. 40, где подложка содержит металл, необязательно нержавеющую сталь или алюминий или их сплав.
42. Набор, который содержит (i) композицию противомикробного покрытия по п. 37 и (ii) пентагемигидрат нитрата меди (II).